КОМПОЗИЦИИ ЦЕМЕНТА С ВЫСОКОЙ ФОТОКАТАЛИТИЧЕСКОЙ АКТИВНОСТЬЮ И УЛУЧШЕННОЙ РЕОЛОГИЕЙ

1. Применение фотокаталитической композиции цемента в виде краски, обрызга или штукатурки для образования защитного покрытия на поверхности, причем композиция включает:
a) суперразжижитель, выбранный из сульфированного нафталина или акрилового полимера;
b) первый эфир целлюлозы с вязкостью в диапазоне 500-7000 мПа∙с и второй эфир целлюлозы с вязкостью в диапазоне 300-1000 мПа∙с;
с′) по меньшей мере один адгезионный полимер, выбранный из этиленового полимера, акрилового полимера и терполимера, включающего в качестве сомономеров, по меньшей мере, один эфир акриловой кислоты и спирта и, по меньшей мере, один эфир винилового спирта и карбоновой кислоты; или
с″) латекс, выбранный из акриловых, стирольных и бутадиеновых латексов, совместно с водой, фотокатализатором, гидравлическим вяжущим и наполнителем, и не содержит крахмала и его химически модифицированных производных.
2. Фотокаталитическая композиция цемента для применения по п.1, включающая:
a) суперразжижитель, выбранный из сульфированного нафталина или акрилового полимера;
b) первый эфир целлюлозы с вязкостью в диапазоне 500-7000 мПа∙с и второй эфир целлюлозы с вязкостью в диапазоне 300-1000 мПа∙с;
с′) по меньшей мере один адгезионный полимер, выбранный из этиленового полимера, акрилового полимера и терполимера, включающего в качестве сомономеров, по меньшей мере, один эфир акриловой кислоты и спирта и, по меньшей мере, один эфир винилового спирта и карбоновой кислоты; или в качестве альтернативы с′)
с″) латекс, выбранный из акриловых, стирольных и бутадиеновых латексов, совместно с водой, фотокатализатором, гидравлическим вяжущим и наполнителем, и не содержащая крахмала и его химически модифицированных производных.
3. Композиция по п.2, в которой весовое отношение указанных первого и второго эфиров целлюлозы находится в диапазоне 1/2-2/1.
4. Композиция по п.2, в которой указанные первый и второй эфиры целлюлозы состоят соответственно из Culminal 6000 PR и Culminal 500 PF.
5. Композиция по п.4, в которой весовое отношение указанных первого и второго эфиров целлюлозы составляет 2,8/4,2.
6. Композиция по п.2, включающая компоненты а), b), с′) или с″) со следующим содержанием, % мас:
a) 0,35-1%;
b) 0,1-0,8%;
с′) или с″) 1-5%.
7. Композиция по п.7, в которой количество фотокатализатора находится в диапазоне 0,3-3% масс.
8. Композиция по п.7, в которой количество фотокатализатора составляет 1,5% масс.
9. Композиция по любому из пп.2-8 с отношением вода/вяжущее в диапазоне 0,3-1,5.
10. Композиция по п.2, с отношением вода/вяжущее в диапазоне 0,6-1,5 и гранулометрией сухой смеси <0,3 мм, пригодная в качестве краски.
11. Композиция по п.2, с отношением вода/вяжущее в диапазоне 0,4-1 и гранулометрией сухой смеси <0,6 мм, пригодная в качестве обрызга.
12. Композиция по п.2, с отношением вода/вяжущее в диапазоне 0,3-0,8 и гранулометрией сухой смеси около 1 мм, пригодная в качестве штукатурки.
13. Сухая предварительно приготовленная смесь с составом по любому из пп.2-12, не содержащая воды.
14. Фотокаталитическое покрытие характеризующаяся тем, что оно состоит из жидкого строительного раствора, образованного смесью с водой сухой предварительно приготовленной смеси по п.13.
15. Изделие из отвержденного цемента, содержащее состав по п.13.
16. Применение органических добавок, таких как:
a) суперразжижитель, выбранный из сульфированного нафталина или акрилового полимера;
b) первый эфир целлюлозы с вязкостью в диапазоне 500-7000 мПа∙с и второй эфир целлюлозы с вязкостью в диапазоне 300-1000 мПа∙с;
с′) по меньшей мере, один адгезионный полимер, выбранный из этиленового полимера, акрилового полимера и терполимера, включающего в качестве сомономеров, по меньшей мере, один эфир акриловой кислоты и спирта и, по меньшей мере, один эфир винилового спирта и карбоновой кислоты; или в качестве альтернативы с′)
с″) латекс, выбранный из акриловых, стирольных и бутадиеновых латексов, совместно водой, фотокатализатором, гидравлическим вяжущим и наполнителем, и без добавления крахмала и его химически модифицированных производных для получения фотокаталитической композиции цемента по любому из пп.2-12.